(57)【特許請求の範囲】
【請求項１】
１２ｍｍの評価長さに対して、カットオフ波長が０．８ｍｍであるガウシアンフィルタを用いて測定した場合に、
０．０２≦Ｒａ≦０．２ミクロン、
１０≦ＲＳｍ≦３０ミクロン
によって画定される表面粗さを有する少なくとも１つのエッチング面を含むガラス板であって、前記ガラス板が、前記エッチング面から測定した場合に、以下の光学的性質：
７．９〜３０％のヘイズ値；
５０〜１００％の透明度値；
６０°において３０〜１１０ＳＧＵのグロス値
を有する、ガラス板。
【請求項２】
前記少なくとも１つのエッチング面の前記表面粗さが、０．０５ミクロンを超え２．５ミクロン未満のＲｚ値を有することを特徴とする、請求項１に記載のガラス板。
【請求項３】
１０≦ＲＳｍ≦２５ミクロンであることを特徴とする、請求項１または２に記載のガラス板。
【請求項４】
１０≦ＲＳｍ≦２０ミクロンであることを特徴とする、請求項３に記載のガラス板。
【請求項５】
０．０２≦Ｒａ≦０．１５ミクロンであることを特徴とする、請求項１〜４のいずれかに記載のガラス板。
【請求項６】
０．１≦Ｒｚ≦２．０ミクロンであることを特徴とする、請求項１〜５のいずれか一項に記載のガラス板。
【請求項７】
前記透明度が８５〜１００％であることを特徴とする、請求項１〜６のいずれか一項に記載のガラス板。
【請求項８】
前記ヘイズが７．９〜２０％であることを特徴とする、請求項１〜７のいずれか一項に記載のガラス板。
【請求項９】
前記ガラス板が、前記ガラスの全重量のパーセント値で表される含有量で、
ＳｉＯ２    ５５〜７８％
Ａｌ２Ｏ３    ０〜１８％
Ｂ２Ｏ３    ０〜１８％
Ｎａ２Ｏ    ５〜２０％
ＣａＯ    ０〜１５％
ＭｇＯ    ０〜１０％
Ｋ２Ｏ    ０〜１０％
ＢａＯ    ０〜５％
を含む組成を有することを特徴とする、請求項１〜８のいずれか一項に記載のガラス板。
【請求項１０】
前記ガラス板が前記ガラスの全重量のパーセント値で表される含有量で、
ＳｉＯ２    ６５〜７８％
Ａｌ２Ｏ３    ０〜６％
Ｂ２Ｏ３    ０〜４％
ＣａＯ    ０〜１５％
ＭｇＯ    ０〜１０％
Ｎａ２Ｏ    ５〜２０％
Ｋ２Ｏ    ０〜１０％
ＢａＯ    ０〜５％
を含む組成を有することを特徴とする、請求項１〜９のいずれか一項に記載のガラス板。
【請求項１１】
前記ガラス板が前記ガラスの全重量のパーセント値で表される含有量で、
ＳｉＯ２    ５５〜７０％
Ａｌ２Ｏ３    ６〜１８％
Ｂ２Ｏ３    ０〜４％
ＣａＯ    ０〜１５％
ＭｇＯ    ０〜１０％
Ｎａ２Ｏ    ５〜２０％
Ｋ２Ｏ    ０〜１０％
ＢａＯ    ０〜５％
を含む組成を有することを特徴とする、請求項９に記載のガラス板。
【請求項１２】
化学強化されることを特徴とする、請求項１〜１１のいずれか一項に記載のガラス板。
【請求項１３】
請求項１〜１２のいずれか一項に記載のガラス板を含む表示装置。
【発明の詳細な説明】
【技術分野】
【０００１】
本発明は、カバーガラスとしてディスプレイ用途に特に好適なガラス板に関する。特に、本発明は、優れたスパークル防止（ａｎｔｉ−ｓｐａｒｋｌｉｎｇ）性をアンチグレア効果とともに有するガラス板に関する。さらに、本発明のガラス板は、アンチグレア性およびスパークル防止性と、「ソフトタッチ」（ｓｏｆｔ  ｔｏｕｃｈ）とを兼ね備えてもいる。
【背景技術】
【０００２】
太陽光によるグレアが顕著となることが多い屋外用途などで明るい光源が存在する場合のディスプレイ用途では、平滑な表面（ガラス板など）のグレアの低減は、特に有用であり、またはさらには必須である。グレアの低減のために、ディスプレイ産業ではガラス表面のテクスチャー加工が広く使用されている。このテクスチャー加工は、（ｉ）化学エッチングまたはサンドブラストによる平滑なガラス表面からの材料の除去、または（ｉｉ）たとえば、吹き付け、ポリマーウェブコーティング、またはディップコーティングによる粗いコーティングの平滑表面上への塗布などのいくつかの周知の方法によって行うことができる。
【０００３】
一般に、表面のグレアの低減と、ガラスの透過／解像度特性の低下との間で妥協が行われる。特に、ガラス表面のテクスチャー／粗さが増加すると、一般に、ヘイズの望ましくない増加、および望ましくない粗い手触りが生じる。
【０００４】
さらに、販売されているディスプレイの明るさおよび解像度の最近の増加とともに、ディスプレイ開発者の別の重要課題が出現している。実際、ディスプレイのグレア低減のための平滑表面のテクスチャー加工のさらなる欠点の１つは、「スパークル」と呼ばれる観察者に対する有害な影響である。
【０００５】
最後に、この数年間でディスプレイ用の触覚／タッチ技術が大きく発達した。このような発達とともに、カバーガラス板のアンチグレア／スパークル防止の解決策を得ながら、心地よい滑らかな接触感覚（サテン、シルク、またはソフトタッチと呼ばれることが多い）を維持／実現することのディスプレイ市場の要求も高まっている。
【発明の概要】
【発明が解決しようとする課題】
【０００６】
本発明の目的は、特に、上記欠点に対処し技術的課題を解決すること、すなわちスパークルが非常に少ない、または全くないガラス板を得ることである。
【０００７】
その実施形態の少なくとも１つにおける本発明の別の目的は、スパークルが非常に少ない、または全くなく、これとともにアンチグレア効果を示すガラス板を提供することである。
【０００８】
その実施形態の少なくとも１つにおける本発明の別の目的は、スパークルが非常に少ない、または全くなく、これとともに「ソフトタッチ」を示すガラス板を提供することである。
【０００９】
その実施形態の少なくとも１つにおける本発明の別の目的は、スパークルが非常に少ない、または全くなく、化学強化または熱強化が可能なガラス板を提供することである。
【００１０】
最後に本発明の別の目的は、単純で、迅速であり、特に経済的である、従来技術の欠点の解決策を提供することである。
【課題を解決するための手段】
【００１１】
本発明は、１２ｍｍの評価長さに対して、カットオフ波長が０．８ｍｍであるガウシアンフィルタを用いて測定した場合に、
０．０２≦Ｒａ≦０．４ミクロン、
５≦ＲＳｍ≦３０ミクロン
によって画定される表面粗さを有する少なくとも１つのエッチング面を含むガラス板であって、前記ガラス板が、前記エッチング面から測定した場合に、以下の光学的性質：
１〜３０％のヘイズ値；
５０〜１００％の透明度値；
６０°において３０〜１１０ＳＧＵのグロス値
を有する、ガラス板に関する。
【００１２】
したがって、本発明は、従来技術の欠点に対して見出された解決策が可能となるので、新規で発明性のある方法に基づいている。本発明者らは、実際に、特定の微調整された粗さを有するガラス表面とともに特定の光学的性質を考慮することによって、心地よい滑らかな手触りを有する優れたアンチグレア性およびスパークル防止性のガラス板を得ることが可能であることを見出した。
【００１３】
本明細書全体にわたって、ある範囲が示される場合、端の値が含まれる。さらに、数値範囲内のすべての整数およびサブドメインの値は、明示的に示されているかのように明確に含まれる。
【００１４】
本発明の他の特徴および利点は、単に例示的で非限定的な例として提供される好ましい実施形態の以下の説明を読めばより明らかとなるであろう。同様に以下の図面が添付される。
【図面の簡単な説明】
【００１５】
【図１】本発明によるガラス板の光学顕微鏡法の写真を示している。
【図２】本発明によるガラス板の光学顕微鏡法の写真を示している。
【発明を実施するための形態】
【００１６】
本発明によると、ガラス板は少なくとも１つのエッチング面を含む。「エッチング面」は、機械的または化学的な方法によって攻撃されており、ある量のガラス材料が除去されて、特定の表面テクスチャー／粗さが得られた表面を意味する。本発明者らは、化学反応／攻撃（すなわち酸エッチング）によって材料の除去が行われる場合の化学エッチングされたガラスについて議論する。本発明者らは、機械的反応／攻撃（すなわちサンドブラスト）によって除去が行われる場合の機械的エッチングされたガラスについて議論する。本発明によると、前記少なくとも１つのエッチング面は、有利には実質的にガラス表面全体にわたって、すなわちガラス表面の少なくとも９０％にわたってエッチングされてよい。
【００１７】
ガラス板のエッチング面は、通常はその表面テクスチャーまたは粗さによって、特に規格のＩＳＯ４２８７−１９９７において定義されるＲａ、Ｒｚ、およびＲｓｍの値（ミクロンで表される）によって特徴付けられる。テクスチャー／粗さは、表面の不規則性／パターンが存在することで得られる。これらの不規則性は、「山」と呼ばれる隆起部と、「谷」と呼ばれるくぼみとからなる。エッチング面に対して垂直なセクションで、山および谷は、「平均線」とも呼ばれる「中心線」（代数的平均）のいずれかの側に分布する。あるプロファイルにおいて、一定長さ（「評価長さ」と呼ばれる）に沿った測定の場合で、
Ｒａ（振幅値）は、テクスチャーの平均の差に相当し、すなわち、山および谷の差の絶対値の算術平均を意味する。Ｒａは、この平均と「線」との間の距離を測定しており、エッチング面上のパターンの高さの指標となる；
Ｒｚ（振幅値）は、「１０点平均粗さ」に相当し、最も高い５つの山の間の平均の山と、最も低い５つの谷の間の平均の谷との合計である。
Ｒｓｍ（間隔値、場合によりＳｍとも呼ばれる）は、「平均線」を通過する断面の２つの連続する推移（ｐａｓｓａｇｅ）の間の平均距離であり、これによって「山」の間の平均距離、したがってパターンの幅の平均値が得られる。
【００１８】
本発明による粗さ値は、２Ｄプロファイル（ＩＳＯ４２８７規格に準拠）を用いるプロフィルメーターで測定することができる。あるいは、３Ｄプロフィロメトリー（ＩＳＯ  ２５１７８規格に準拠）の技術を使用することができるが、２Ｄプロファイルを分離し、次にこれよりＩＳＯ４２８７規格で定義されるパラメータが求められる。
【００１９】
本発明によると、粗さ値は、プロファイルフィルタλｃとも呼ばれる長波長のフィルタであるガウシアンフィルタを用いて測定される。これは、プロファイルの起伏成分から粗さ／テクスチャー成分を分離するために使用される。
【００２０】
本発明による評価長さＬは、粗さの評価に使用されるプロファイルの長さである。基準長さｌは、評価すべきプロファイルを特徴付ける不規則性を識別するために使用される評価長さの一部である。評価長さＬは、プロファイルの不規則性に依存してｎ個の基準長さｌに分割／切断される。基準長さｌは、ガウシアンフィルタの「カットオフ」波長（または制限波長）に相当する（ｌ＝λｃ）。典型的には、評価長さは基準長さの少なくとも５倍である。
【００２１】
粗さ測定では、短波長フィルタ（プロファイルフィルタλｓ）も、バックグラウンドノイズである非常に短波長の影響をなくすために一般に使用される。
【００２２】
本発明の一実施形態によると、本発明のエッチング面の表面粗さは、たとえば１０≦ＲＳｍ≦３０ミクロンである。好ましくは、本発明のエッチング面の表面粗さはたとえば１０≦ＲＳｍ≦２５ミクロンであり、より好ましくはたとえば１０≦ＲＳｍ≦２０ミクロンである。このようなＲＳｍ粗さ値の限定された範囲によって、本発明のガラス板のスパークル防止効果が高くなる。
【００２３】
本発明の別の有利な一実施形態によると、本発明のエッチング面の表面粗さは、たとえば０．０２≦Ｒａ≦０．２ミクロンである。好ましくは、本発明エッチング面の表面粗さは、たとえば０．０２≦Ｒａ≦０．１５ミクロンである。このようなＲａ粗さ値の限定された範囲によって、本発明のガラス板のヘイズ値がより小さくなる。
【００２４】
本発明の別の有利な一実施形態によると、本発明のエッチング面の表面粗さはたとえば０．１≦Ｒｚ≦２．０ミクロンである。
【００２５】
本発明によるガラス板は、優れたスパークル防止性をアンチグレア効果とともに示す。
【００２６】
「アンチグレア」特性は、太陽光または周囲照明条件などの外部光源の表面からの反射と、表面を通して読もうと試みる画像または情報の可読性に対するその影響とに関係する。これは、ガラス板などの物品の表面から反射される光が、正反射ではなく拡散反射に変化する性質を意味する。アンチグレア特性によって、表面から反射される光の全体的な量は減少せず、反射光の性質のみが変化する（アンチグレア効果が増加すると、反射光の拡散成分が増加する）。
【００２７】
「スパークル」は、アンチグレアガラス表面を通して、ディスプレイ画面の画像の本発明のテクスチャー中に現れる小さな明るい箇所（ほぼピクセルレベルの大きさの規模）を意味し、これによって透過画像が粒子の粗い外観となる。したがって、「スパークル効果」は、２つの表面領域の間、すなわち規則的なディスプレイのピクセルマトリックス（光源）と規則性のより少ない微細構造を有するアンチグレアガラス表面との間の光学的相互作用である。これは、観察者の頭が左右に動くと、ディスプレイ上の強度の不規則なゆらぎとして現れる（屈折、回折、拡散の現象を含む）。
【００２８】
本発明によるガラス板の光学的性質は、
全直接光透過率（または正光透過率）と、
（ｉ）「ヘイズ」および（ｉｉ）「透明度」によって測定される拡散光透過率（「ヘイズ」は広角散乱における拡散透過率に対応し、一方、「透明度」は狭角散乱における拡散透過率に対応する）と、
たとえば、表面の明るさまたは光沢を特徴付け、特に、特定の角度におけるＡＳＴＭ規格Ｄ５２３準拠した基準（たとえば、認定された黒色ガラス基準など）に対する表面の正反射率に対応し、ＳＧＵ（標準グロス単位）の単位で表されるグロスと、を特徴とする。
【００２９】
光透過率の場合に使用される用語「拡散」は、光がガラスを通過するときに、２．５°を超える散乱によって入射ビームから偏向する光の比率である。光の反射の場合に使用される用語「拡散」は、ガラス／空気界面における反射によって、２．５°を超える散乱によって正反射ビームから偏向する光の比率である。
【００３０】
ガラス板の光学的性質は、本発明ではエッチング面から測定される。
【００３１】
本発明のガラス板は、前記エッチング面から測定した場合に、以下の光学的性質：
１〜３０％のヘイズ値；
５０〜１００％の透明度値；
６０°において３０〜１１０ＳＧＵのグロス値
を有する。
【００３２】
本発明の有利な一実施形態によると、ガラス板は１〜２０％のヘイズを有する。より好ましくは、ガラス板は１〜１５％のヘイズを有する。
【００３３】
本発明の別の有利な一実施形態によると、ガラス板は８５〜１００％の透明度を有する。
【００３４】
本発明の有利な一実施形態によると、ガラス板は６０°において５０〜１１０ＳＧＵのグロス値を有する。より好ましくは、ガラス板は６０°において７０〜１００ＳＧＵのグロス値を有する。
【００３５】
可視範囲におけるガラスの透過率を定量するために、本発明者らは、ＩＳＯ９０５０規格に準拠して３８０〜７８０ｎｍの間の波長で計算され、ＩＳＯ／ＣＩＥ  １０５２７規格によって定義される測色標準観測者ＣＩＥ  １９３１を考慮することによりＩＳＯ／ＣＩＥ  １０５２６規格によって定義されるものなどのＤ６５光源（ＴＬＤ）を用いて測定される光透過率（ＴＬ）を規定する。本明細書において使用される場合、光透過率は、上記規格に準拠し、厚さ４ｍｍ（ＴＬＤ４）の場合で立体視野角２°において測定される。本発明によるガラス板は好ましくは少なくとも８５％、好ましくは少なくとも９０％の光透過率ＴＬＤ４を有する。
【００３６】
本発明によるガラス板は、マトリックス組成が特に限定されず、したがって異なる分類に属しうるガラスでできている。ガラスは、ソーダ石灰ケイ酸塩ガラス、アルミノケイ酸塩ガラス、無アルカリガラス、ホウケイ酸塩ガラスなどであってよい。好ましくは、本発明のガラス板はソーダ石灰ガラスまたはアルミノケイ酸塩ガラスでできている。
【００３７】
本発明の一実施形態によると、ガラス板は、ガラスの全重量のパーセント値で表される含有量で、
ＳｉＯ２    ５５〜８５％
Ａｌ２Ｏ３    ０〜３０％
Ｂ２Ｏ３    ０〜２０％
Ｎａ２Ｏ    ０〜２５％
ＣａＯ    ０〜２０％
ＭｇＯ    ０〜１５％
Ｋ２Ｏ    ０〜２０％
ＢａＯ    ０〜２０％
を含む組成を有する。
【００３８】
好ましい方法では、ガラス板は、ガラスの全重量のパーセント値で表される含有量で、
ＳｉＯ２    ５５〜７８％
Ａｌ２Ｏ３    ０〜１８％
Ｂ２Ｏ３    ０〜１８％
Ｎａ２Ｏ    ５〜２０％
ＣａＯ    ０〜１０％
ＭｇＯ    ０〜１０％
Ｋ２Ｏ    ０〜１０％
ＢａＯ    ０〜５％
を含む組成を有する。
【００３９】
より好ましい方法では、ガラス板は、ガラスの全重量のパーセント値で表される含有量で、
ＳｉＯ２    ６５〜７８％
Ａｌ２Ｏ３    ０〜６％
Ｂ２Ｏ３    ０〜４％
ＣａＯ    ０〜１０％
ＭｇＯ    ０〜１０％
Ｎａ２Ｏ    ５〜２０％
Ｋ２Ｏ    ０〜１０％
ＢａＯ    ０〜５％
を含む組成を有する。
【００４０】
このようなソーダ石灰型基本ガラス組成は、それ自体は機械的抵抗性がより低いが、安価であるという利点を有する。
【００４１】
理想的には、この直前の実施形態によると、ガラス組成はＢ２Ｏ３を含まない（意図的には加えられないが、望ましくない不純物として非常に少量で存在しうることを意味する）。
【００４２】
別のより好ましい方法では、ガラス板は、ガラスの全重量のパーセント値で表される含有量で、
ＳｉＯ２    ５５〜７０％
Ａｌ２Ｏ３    ６〜１８％
Ｂ２Ｏ３    ０〜４％
ＣａＯ    ０〜１０％
ＭｇＯ    ０〜１０％
Ｎａ２Ｏ    ５〜２０％
Ｋ２Ｏ    ０〜１０％
ＢａＯ    ０〜５％
を含む組成を有する。
【００４３】
このようなアルミノケイ酸塩型基本ガラス組成は、機械的抵抗性がより高くなる利点を有するが、ソーダ石灰よりも高価である。
【００４４】
理想的には、この直前の実施形態によると、ガラス組成は、Ｂ２Ｏ３を含まない（意図的には加えられないが、望ましくない不純物として非常に少量で存在しうることを意味する）。
【００４５】
本発明の有利な一実施形態によると、基本ガラス組成に関する上記実施形態と組み合わせることができるが、ガラス板は０．００２〜０．０６重量％の範囲の全鉄（Ｆｅ２Ｏ３で表される）含有を含む量組成を有する。０．０６重量％以下の全鉄（Ｆｅ２Ｏ３の形態で表される）含有量によって、色がほとんど見えないガラス板を得ることが可能となり、審美的設計における高い自由度が可能となる（たとえば、スマートフォンの一部のガラス部品の白色シルク印刷の場合にひずみが生じない）。このような低鉄値は、多くの場合高価で非常に純粋な出発物質を必要とし、それらの精製をも必要とするので、上記の最小値によって、ガラスのコストに過度に影響を与えないことが可能となる。好ましくは、組成は０．００２〜０．０４重量％の範囲の全鉄（Ｆｅ２Ｏ３の形態で表される）含有量を含む。より好ましくは、組成は０．００２〜０．０２重量％の範囲の全鉄（Ｆｅ２Ｏ３の形態で表される）含有量を含む。ほとんどの好ましい実施形態では、組成は０．００２〜０．０１５重量％の範囲の全鉄（Ｆｅ２Ｏ３の形態で表される）含有量を含む。
【００４６】
本発明の別の一実施形態によると、Ｆｅ２Ｏ３含有量に関する上記実施形態と組み合わせて、ガラスは、ガラスの全重量のパーセント値で表して０．０００１％≦Ｃｒ２Ｏ３≦０．０６％などの含有量でクロムを含む組成を有する。好ましくは、ガラスは、０．００２％≦Ｃｒ２Ｏ３≦０．０６％などの含有量でクロムを含む組成を有する。このクロム含有量によって、より高いＩＲ透過率を有するガラスを得ることができ、したがって、ガラス板の表面上の１つ以上の物体（たとえば、指またはスタイラス）の位置を検出するための光学式ＩＲ接触技術、たとえば、平面散乱検出（Ｐｌａｎａｒ  Ｓｃａｔｔｅｒ  Ｄｅｔｅｃｔｉｏｎ）（ＰＳＤ）または減衰全反射（Ｆｒｕｓｔｒａｔｅｄ  Ｔｏｔａｌ  Ｉｎｔｅｒｎａｌ  Ｒｅｆｌｅｃｔｉｏｎ）（ＦＴＩＲ）（またはＩＲ放射線の高い透過率を必要とする任意の他の技術）を使用するタッチパネル中にガラス板を使用する場合に有利となる。
【００４７】
好ましい一実施形態によると、本発明のガラス板はフロートガラス板である。用語「フロートガラス板」は、還元条件下で溶融ガラスを溶融スズ浴上に注ぐことにあるフロート法によって形成されるガラス板を意味するものと理解される。フロートガラス板は、周知の方法では、「スズ面」、すなわち板の表面に近いガラス本体中のスズに富む面を含む。用語「スズに富む」は、実質的にゼロである（スズを含まない）場合もゼロではない場合もある中心におけるガラスの組成に対するスズ濃度の増加を意味するものと理解される。したがって、フロートガラス板は、特に、たとえば約１０ミクロンの深さまでの電子マイクロプローブによって測定可能な酸化スズ含有量によって、他のガラス製造方法によって得られた板と容易に区別することができる。
【００４８】
本発明によるガラス板は０．１〜２５ｍｍの厚さを有することができる。有利には、ディスプレイ用途の場合、本発明によるガラス板は好ましくは０．１〜６ｍｍの厚さを有する。より好ましくは、ディスプレイ用途の場合、重量の理由で、本発明によるガラス板の厚さは０．１〜２．２ｍｍである。
【００４９】
本発明によるガラス板は、有利には、化学強化、または熱強化を行うことができる。
【００５０】
用途、意図する使用、および／または望ましい性質により、本発明によるエッチング面と同じ面上および／または反対側の面上の本発明のガラス板上に、種々の層／処理を堆積／実施することができる。
【００５１】
本発明の一実施形態によると、ガラス板に少なくとも１つの透明導電性薄層がコーティングされる。本発明による透明導電性薄層は、たとえば、ＳｎＯ２：Ｆ、ＳｎＯ２：ＳｂまたはＩＴＯ（インジウムスズ酸化物）、ＺｎＯ：Ａｌ、またはさらにはＺｎＯ：Ｇａを主成分とする層であってよい。有利には、この実施形態によると、ガラス板は、エッチング面とは反対側のガラス面上に前記透明導電性薄層がコーティングされる。
【００５２】
本発明の別の一実施形態によると、ガラス板に少なくとも１つの反射防止層がコーティングされる。有利には、この実施形態によると、ガラス板は、エッチング面と同じガラス面上に前記反射防止層がコーティングされる。この実施形態は、画面のフロントカバーとしての本発明のガラス板の場合に有利である。本発明による反射防止層は、たとえば、低屈折率を有する多孔質シリカを主成分とする層であってよいし、または数層（スタック）で構成されてよく、特に、低屈折率および高屈折率を有する層が交互に配置され、最後が低屈折率を有する層となる誘電体材料層のスタックで構成されてよい。
【００５３】
さらに別の一実施形態によると、ガラス板は、指紋の付着を軽減または防止するための少なくとも１つの耐指紋層／処理を有する。有利には、この実施形態によると、ガラス板は、エッチング面と同じガラス面上に前記耐指紋層／処理を有する。この実施形態は、タッチスクリーンのフロントカバーとしての本発明のガラス板の使用の場合にも有利である。このような層／処理は、反対側の面上に堆積される透明導電性薄層と組み合わせることができる。このような層／処理は、同じ面上に堆積される反射防止層と組み合わせることができる。
【００５４】
本発明のさらに別の一実施形態によると、ガラス板は抗菌層／処理を有する。有利には、この実施形態によると、ガラス板は、エッチング面と同じガラス面上に前記抗菌層／処理を有する。たとえば、このような抗菌処理は、外面に近いガラス板の大部分の中に銀イオンを拡散させることであってよい。
【００５５】
本発明のさらに別の一実施形態によると、ガラス板は、本発明によるエッチング面と反対側の面上が、同じ方法または異なる方法でエッチングされる。
【００５６】
さらに、本発明によるガラス板は優れた機械的性質を示す。特に、これは摩耗に対する優れた抵抗性を示す。
【００５７】
本発明は、化学強化される本発明によるガラス板にも関する。上記実施形態のすべては、化学強化されるガラス板の本発明にも適用される。
【００５８】
最後に、本発明は、本発明によるガラス板を含む表示装置にも関する。ガラス板の上記実施形態のすべては、表示装置の本発明にも適用される。
【００５９】
これより、単なる例として、本発明の実施形態を、本発明によらない一部の比較例とともにさらに説明する。以下の例は、説明の目的で提供されるものであり、本発明の範囲の限定を意図したものではない。
【実施例】
【００６０】
比較例１：主としてディスプレイ用途で販売され、種々のグロス値で入手可能なＡＧＣ  Ｇｌａｓｓ  Ｅｕｒｏｐｅのソーダ石灰（ＳＬ）のエッチングされた「ＬＳＴ」（または「ＬＳＴｏｕｃｈ」または「低スパークルタッチ」（ｌｏｗ  ｓｐａｒｋｌｉｎｇ  ｔｏｕｃｈ））ガラス。
【００６１】
比較例２〜５：主として絵画の額縁用途で販売されるＡＧＣ  Ｇｌａｓｓ  Ｅｕｒｏｐｅのソーダ石灰（ＳＬ）のエッチングされたＭａｔｏｂｅｌ（登録商標）ガラス。
【００６２】
実施例６〜９（本発明による）−ソーダ石灰型組成（ＳＬ）に基づく
実施例６〜９のそれぞれの場合で、０．７ｍｍの厚さエクストラクリア（ｅｘｔｒａ−ｃｌｅａｒ）ガラスの板（１０ｃｍ×１０ｃｍ）を水性洗浄剤で洗浄し、乾燥させた。エッチングプロセス中に保護するためにガラスの一方の側にテープを取り付けた。次に、ガラスを２０〜２５℃の２００ｍＬの酸エッチング溶液中に時間ｔの間浸漬した。最後に、ガラスを取り出し、直ちに水性洗浄剤で洗浄した。
【００６３】
ガラスのソーダ石灰型（ＳＬ）組成は重量パーセント値で、
ＳｉＯ２  ７２．１５％
Ａｌ２Ｏ  １．３５％
Ｎａ２Ｏ  １３．９０％
ＣａＯ  ７．９０％
ＭｇＯ  ４．５０％
Ｋ２Ｏ  ０．２％
であった。
【００６４】
実施例６（ＳＬに基づく）：酸エッチング水溶液は、
ＫＨＦ２  １．５モル％
ＳｎＣｌ２  ０．２５モル％
ＨＦ  ２．０モル％
ＨＮＯ３  ０．５モル％
で構成された。ガラス試料は８５秒後に取り出した。
【００６５】
実施例７（ＳＬに基づく）：酸エッチング水溶液は、
ＫＨＦ２  １．５モル％
ＳｎＣｌ２  ０．２５モル％
ＨＦ  ２．０モル％
ＨＮＯ３  ０．５モル％
で構成された。ガラス試料は６０秒後に取り出した。
【００６６】
実施例８（ＳＬに基づく）：酸エッチング水溶液は、
ＫＨＦ２  ２．５モル％
ＳｎＣｌ２  ０．２５モル％
ＨＦ  ２．５モル％
ＨＮＯ３  ０．５モル％
で構成された。ガラス試料は９５秒後に取り出した。
【００６７】
実施例９（ＳＬに基づく）：酸エッチング水溶液は、
ＫＨＦ２  ２．５モル％
ＳｎＣｌ２  ０．２５モル％
ＨＦ  ２．５モル％
ＨＮＯ３  ０．５モル％
で構成された。ガラス試料は９０秒後に取り出した。
【００６８】
実施例１０〜１１（本発明による）−アルミナ−ケイ酸塩型組成（ＡＳ）に基づく
実施例１０〜１１のそれぞれの場合で、０．７ｍｍの厚さエクストラクリアガラスの板（１０ｃｍ×１０ｃｍ）を水性洗浄剤で洗浄し、乾燥させた。エッチングプロセス中に保護するためにガラスの一方の側にテープを取り付けた。次に、ガラスを２０〜２５℃の２００ｍＬの酸エッチング溶液中に２０秒の時間の間浸漬した。最後に、ガラスを取り出して、脱塩水で直ちに洗浄した。
【００６９】
ガラスのアルミナ−ケイ酸塩型（ＡＳ）組成は重量パーセント値で、
ＳｉＯ２    ６０．９％
Ａｌ２Ｏ３    １２．８％
Ｎａ２Ｏ    １２．２％
ＣａＯ    ０．１％
ＭｇＯ    ６．７％
Ｋ２Ｏ    ５．９％
ＢａＯ    ０．２％
ＳｒＯ    ０．２％
ＺｒＯ２    １．０％
であった。
【００７０】
実施例１０（ＡＳに基づく）：酸エッチング水溶液は、
ＫＨＦ２  ５モル％
Ｈ２ＳＯ４  ｃｃ  ２．７モル％
ＡＢＦ  ５モル％
ＨＦ  ２．８０モル％
で構成された。
【００７１】
実施例１１（ＡＳに基づく）：酸エッチング水溶液は、
ＫＨＦ２  ２．５モル％
メタクリル酸  ０．２５モル％
ＡＢＦ  ５モル％
ＨＦ  ２．８０モル％
で構成された。
【００７２】
テクスチャーおよび光学的性質
実施例１〜１１のそれぞれのガラス板のテクスチャー／表面粗さおよび光学的性質に関して分析した。
【００７３】
１２ｍｍの評価長さに対して、カットオフ波長が０．８ｍｍであるガウシアンフィルタを用いて、３Ｄ光学プロファイラーＬｅｉｃａ  Ｔｙｐｅ  ＤＣＭ３Ｄを使用し、「Ｌｅｉｃａ  ｍａｐ」ソフトウェアを使用して、表面粗さ測定を行った。最初に試料を洗剤で洗浄し乾燥させる。次に顕微鏡下に置き、従来の設定の後、次にプロファイルの２Ｄ取得を開始する（ソフトウェアは２．５ミクロンの既定のカットオフ波長λを使用する）。
【００７４】
いくつかの試料で光学顕微鏡写真の撮影も行った。
【００７５】
ＡＳＴＭ規格Ｄ１００３に準拠し光源Ａ２を用いてヘイズおよび透明度の測定を行った。
【００７６】
ＡＳＴＭ規格Ｄ５２３に準拠し６０°の特定の角度でグロス測定を行った。
【００７７】
すべての試料を比較する視覚的方法で試料のスパークル防止性の評価を行い、スパークル防止性のより小さい値（０、スパークル防止性と見なされる最良の試料）からより大きな値までの等級づけを行った。視覚的評価および試料間の比較の場合、緑色の背景を表示するＡｐｐｌｅ  ｉＰａｄ（登録商標）３  Ｒｅｔｉｎａディスプレイ上に、各試料をエッチング面が観察者に向かうように配置した。評価中、試料／画面と観察者の眼との間の距離は約４０ｃｍであった。
【００７８】
得られた粗さパラメータ、および実施例の光学的性質の結果を表に示す。
【００７９】
【表１】
0006681381.tif 000002
【００８０】
観察
図１および２にそれぞれ示される実施例６および実施例１０の光学顕微鏡画像は、得ることができ、本発明による粗さパラメータおよび光学的性質に到達できる形態／幾何学的構造を示している。
【００８１】
表中の結果から、本発明によるガラス板が、市販のガラス板と比較して優れたスパークル防止効果を示すことがよく分かる。
【００８２】
最後に、本発明による各試料は、比較例のよりソフトなガラス板の手触りを示す。
【図１】
0006681381.tif 000003
【図２】
0006681381.tif 000004